Brevet FR3073224A1 (20190510)

REVENDICATIONS1. Utilisation d'au moins un peroxyde d'hydrogène sous forme solide pour modifier la rhéologie à l'état fondu d'un polymère thermoplastique.\n<CLM>\1\tUtilisation selon la revendication 1 pour modifier une ou plusieurs propriétés rhéologiques à l'état fondu d'un polymère thermoplastique.\n<CLM>\1\tUtilisation selon la revendication 2, caractérisée en ce que la (ou les) propriété(s) rhéologique(s) est (ou sont) choisie(s) dans le groupe constitué par l'indice de fluidité à l'état fondu (MFI), la viscosité à l'état fondu, la masse moléculaire, la distribution de masses moléculaires et l'indice de polydispersité, de préférence pour diminuer la viscosité à l'état fondu dudit polymère thermoplastique.\n<CLM>\1\tUtilisation selon l'une quelconque des revendications 1 à 3, caractérisée en ce que le polymère thermoplastique est un polymère comprenant au moins un motif issu du propylène.\n<CLM>\1\tUtilisation selon l'une quelconque des revendications précédentes, caractérisée en ce que le polymère thermoplastique est choisi dans le groupe constitué par le polypropylène et les copolymères de propylène comportant dans leur structure au moins 50% en moles de motifs issus du propylène et au moins un motif issu d'un monomère à insaturation éthylénique différent du propylène, de préférence choisi dans le groupe constitué par l'éthylène, le butylène, l'hexène, l'octène, les esters vinyliques et les (méth)acryliques.\n<CLM>\1\tUtilisation selon l'une quelconque des revendications précédentes, caractérisée en ce que le polymère thermoplastique est le polypropylène.\n<CLM>\1\tUtilisation selon l'une quelconque des revendications précédentes, caractérisée en ce que le peroxyde d'hydrogène sous forme solide est choisi dans le groupe constitué par le percarbonate de sodium (2Na2CO3, 3H202), l'urée-peroxyde d'hydrogène (H202- CO(NH2)2), le peroxyde d'hydrogène adsorbé sur un support solide et leurs mélanges. 34\n<CLM>\1\tUtilisation selon l'une quelconque des revendications précédentes, caractérisée en ce que le peroxyde d'hydrogène sous forme solide est le percarbonate de sodium (2Na2CO3, 3H202).\n<CLM>\1\tProcédé de modification de la rhéologie à l'état fondu d'un 5 polymère thermoplastique tel que défini selon l'une quelconque des revendications 1 ou 4 à 6 comprenant au moins une étape de mélange dudit polymère et de peroxyde d'hydrogène sous forme solide tel que défini selon l'une quelconque des revendications 1, 7 ou\n<CLM>\1\t10. Procédé selon la revendication 9 de viscoréduction du 10 polymère thermoplastique.\n<CLM>\1\tProcédé selon la revendication 8 ou 9, caractérisé en ce que le peroxyde d'hydrogène sous forme solide représente de 0.001 à 15% en poids, de préférence représente de 0,01 à 10% en poids, plus préférentiellement de 0,02 à 5% en poids, et encore plus 15 préférentiellement de 0,05 à 2% en poids du polymère thermoplastique.\n<CLM>\1\tProcédé selon l'une quelconque des revendications 9 à 11, caractérisé en ce que l'étape de mélange comprend en outre au moins un peroxyde organique, de préférence choisi dans le groupe constitué 20 par les peroxydes de cétone cyclique, les peroxydes de dialkyle, les monoperoxycarbonates, les polyethers poly(t-butyl) peroxycarbonates, les di-peroxycétals, les peresters et leurs mélanges, encore préférentiellement le peroxyde organique est choisi dans le groupe constitué par les peroxydes de cétone cyclique, les peroxydes de 25 dialkyle et leurs mélanges, de préférence est un peroxyde de dialkyle.\n<CLM>\1\tProcédé selon la revendication 12, caractérisé en ce que le peroxyde de dialkyle est choisi dans le groupe constitué par le 2,5- diméthyle-2,5-di(tert-butylperoxy)-hexyne-3, le ditert-butyl peroxyde, le ditert-amyl peroxyde, le 2,5-diméthy1-2,5(di(tert- 30 butylperoxy)hexane, le tert-butyl cumyl peroxyde, le di(tert- butylperoxy-isopropy1)-benzène, le di-cumyle peroxyde et leurs mélanges.\n<CLM>\1\tProcédé selon la revendication 12 ou 13, caractérisé en ce que le peroxyde organique représente de 0,001 à 15% en poids, de préférence de 0,01 à 10%, plus préférentiellement de 0,02 à 5% en poids, et encore plus préférentiellement de 0,05 à 2% en poids du 5 polymère thermoplastique.\n<CLM>\1\tProcédé selon l'une quelconque des revendications 9 à 14, caractérisé en ce que l'étape de mélange est une étape d'extrusion.\n<CLM>\1\tPolymère thermoplastique susceptible d'être obtenu par le procédé tel que défini selon l'une quelconque des revendications 9 à 10\n<CLM>\1\t17. Composition comprenant au moins un peroxyde d'hydrogène sous forme solide tel que défini selon l'une quelconque des revendications 1, 7 ou 8 et au moins un peroxyde organique tel que défini selon l'une quelconque des revendications 12 à\n<CLM>\1\t15\n<CLM>\1\tComposition de pré-mélange comprenant : - au moins un polymère thermoplastique tel que défini selon l'une quelconque des revendications 1 ou 4 à 6, - au moins un peroxyde d'hydrogène sous forme solide tel que défini selon la revendication 1, 7 ou 8, et 20 - éventuellement au moins un peroxyde organique tel que défini selon l'une quelconque des revendications 12 à 14.